СПОСОБ ИЗГОТОВЛЕНИЯ ПОД РАЗМЕР ЛЕНТ ИЗ ЛИСТОВОЙ СТАЛИ

1. Способ изготовления под размер лент (12, 12') из листовой стали, при котором, по меньшей мере, две ленты (1, 2) из листовой стали, выполненные из материалов различного качества и/или толщины листа, по продольным сторонам за один проход сваривают друг с другом, отличающийся тем, что в качестве свариваемых лент из листовой стали используют ленты (1, 2) из листовой стали, не снабженные покрытием, и что затем на образованную посредством сварки лент (1, 2) из листовой стали, не снабженных покрытием, изготовленную под размер ленту (12, 12') из листовой стали наносят покрытие.
2. Способ по п.1, отличающийся тем, что соответствующий сварной шов (13) изготовленной под размер ленты (12) из листовой стали перед нанесением на нее покрытия подвергают локальной термообработке посредством дополнительного нагрева.
3. Способ по п.1 или 2, отличающийся тем, что изготовленную под размер ленту (12) из листовой стали по всей ее ширине временно нагревают.
4. Способ по п.1 или 2, отличающийся тем, что изготовленную под размер ленту (12) из листовой стали по ширине одной из ее лент (1, 2) из листовой стали временно нагревают.
5. Способ по п.3, отличающийся тем, что временный нагрев осуществляют непосредственно после процесса сварки лент (1, 2) из листовой стали, выполненных из материалов различного качества и/или различной толщины листа.
6. Способ по п.4, отличающийся тем, что временный нагрев осуществляют непосредственно после процесса сварки лент (1, 2) из листовой стали, выполненных из материалов различного качества и/или различной толщины листа.
7. Способ по п.5 или 6, отличающийся тем, что временный нагрев осуществляют посредством, по меньшей мере, одной отражательной печи (14) или, по меньшей мере, одного индукционного устройства (14).
8. Способ по п.3, отличающийся тем, что изготовленную под размер ленту (12) из листовой стали обрезают под размер посредством резального устройства (15), и обрезанные под размер участки (12') ленты (12) из листовой стали временно нагревают в печи (16).
9. Способ по п.4, отличающийся тем, что изготовленную под размер ленту (12) из листовой стали обрезают под размер посредством резального устройства (15), и обрезанные под размер участки (12') ленты (12) из листовой стали временно нагревают в печи (16).
10. Способ по п.7, отличающийся тем, что временный нагрев производят в атмосфере инертного газа.
11. Способ по п.5, отличающийся тем, что временный нагрев производят в процессе термообработки во время нанесения покрытия.
12. Способ по пп.5, 6, 8-11, отличающийся тем, что изготовленную под размер ленту (12) из листовой стали после временного нагрева и/или нанесения покрытия охлаждают.
13. Способ по п.12, отличающийся тем, что изготовленную под размер ленту (12) из листовой стали охлаждают до температуры ниже 100°С, предпочтительно ниже 80°С.
14. Способ по пп.1, 2, 5, 6, 8-11, 13, отличающийся тем, что в качестве свариваемых лент из листовой стали используют ленты (1, 2) из стального листа, не снабженные покрытием, и, что затем на образованную посредством сварки лент (1, 2) из стального листа, не снабженных покрытием, изготовленную под размер ленту (12) из листовой стали посредством горячего цинкования, электролитического цинкования или горячего алюминирования наносят одностороннее или двухстороннее покрытие.
15. Способ по пп.1, 2, 5, 6, 8-11, 13, отличающийся тем, что на образованную посредством сварки лент (1, 2) из листовой стали, не снабженных покрытием, изготовленную под размер ленту (12) наносят одностороннее или двухстороннее покрытие из защитного лака или антикоррозионного защитного масла.
16. Способ по п.15, отличающийся тем, что покрытие защитным лаком или антикоррозионным защитным маслом осуществляют после временного нагрева.